СЫРЬЕВАЯ СМЕСЬ ДЛЯ ПРОИЗВОДСТВА ЛЕГКОГО ЗАПОЛНИТЕЛЯ
RAW MIX FOR LIGHT -WEIGHT FILLER PRODUCTION

Изобретение относится к производству легких заполнителей для бетонов.
Известна сырьевая смесь для производства легкого заполнителя, содержащая, мас.%: шлак ТЭС 10-15; глина 67-76; зола-унос 10-15; молотый стеклобой 3-4 [1].
Задачей изобретения является повышение прочности пористого заполнителя, полученного из сырьевой смеси.
Технический результат достигается тем, что сырьевая смесь для производства легкого заполнителя, содержащая шлак ТЭС, глину, золу-унос, дополнительно включает молотый стеклобой, причем компоненты находятся при следующем соотношении, мас.%: шлак ТЭС 10-15; глина 67-76; зола-унос 10-15; молотый стеклобой 3-4.
2
2
3
2
3
3
В составе сырьевой смеси могут быть использованы глины (бентониты), содержащие, мас.%: SiO 64,7-73,0; AlO 9,87-13,41; FеО 1,92-2,72; CaO 0,98-1,6; MgO 2,13-2,99; SO 0,51-0,81; п.п.п.11,45-14,32.
Шлак ТЭС представляет собой агрегированные и сплавившиеся частицы размером от 0,15 до 30 мкм. Могут быть использованы шлаки ТЭС, которые образуются при сжигании антрацита, каменного и бурого угля, горючих сланцев и торфа. Отходы представляют собой сыпучий материал темно-серого цвета, гранулометрический, химический состав которого в значительной степени зависит от вида сжигаемого топлива.
2
2
3
2
3
2
пр
Зола-унос представляет собой полидисперсный сыпучий материал темно-серого цвета. В зерновом составе золы-уноса преобладают мелкие частицы (менее 0,08 мм) - 70%. Материал неоднороден по фазовому составу, его основная масса состоит из стекловидного минерального вещества в виде сферических образований (около 70%). Химический состав золы-уноса, мас.%: SiO; 40,18; АlО 13,13; FеO 10,97; CaO 11,73; MgO 2,6; RO 2,0; ΔМ 18,62; прочее 0,4.
2
Используют размолотый до удельной поверхности 2500-3500 см/г бой любого силикатного стекла (листового, тарного, сортового, медицинского и др.) в любых сочетаниях.
В таблице приведены составы сырьевой смеси для производства легкого заполнителя.
Компоненты
Состав, мас.%:
1
2
3
Шлак ТЭС
10
12,5
15
Глина
76
71.5
67
Зола-унос
10
12,5
15
Молотый стеклобой
4
3,5
3
Прочность на сжатие, МПа
~2
~2
~2
Компоненты сырьевой смеси дозируют в требуемых количествах и смешивают. Полученную массу увлажняют до 18-23% и формуют из нее гранулы размером 20-40 мм, которые сушат и обжигают при температуре 950-1000°С.
Источник информации
1. SU 1555310, 1990.